(57)【要約】【課題】高いキャリア移動度を示し且つ結晶粒径が１μｍ未満である結晶質の酸化物半導体薄膜及びその製造方法を提供すること。【解決手段】本発明に係る酸化物半導体薄膜は、結晶質であり、インジウム、ガリウム及び水素を含有し、ガリウムの含有量がＧａ／（Ｉｎ＋Ｇａ）原子数比で０．１５以上０．３０以下であり、平均結晶粒径が１μｍ未満である。ガリウムの含有量はＧａ／（Ｉｎ＋Ｇａ）原子数比で０．１７以上０．２３以下であることが好ましい。水素の含有量は１．０×１０２０ａｔｏｍｓ／ｃｍ３以上１．０×１０２２ａｔｏｍｓ／ｃｍ３以下であることが好ましい。【選択図】図１
2018107316.tif 000002
【特許請求の範囲】
【請求項１】
結晶質であり、
インジウム、ガリウム及び水素を含有し、
前記ガリウムの含有量がＧａ／（Ｉｎ＋Ｇａ）原子数比で０．１５以上０．３０以下であり、
平均結晶粒径が１μｍ未満である
酸化物半導体薄膜。
【請求項２】
前記ガリウムの含有量がＧａ／（Ｉｎ＋Ｇａ）原子数比で０．１７以上０．２３以下である
請求項１に記載の酸化物半導体薄膜。
【請求項３】
前記水素の含有量が１．０×１０２０ａｔｏｍｓ／ｃｍ３以上１．０×１０２２ａｔｏｍｓ／ｃｍ３以下である
請求項１又は２に記載の酸化物半導体薄膜。
【請求項４】
キャリア濃度が２．０×１０１８ｃｍ−３以下である
請求項１乃至３のいずれか１項に記載の酸化物半導体薄膜。
【請求項５】
キャリア移動度が１０ｃｍ２Ｖ−１ｓｅｃ−１以上である
請求項１乃至４のいずれか１項に記載の酸化物半導体薄膜。
【請求項６】
キャリア濃度が８．０×１０１６ｃｍ−３以下であり、
キャリア移動度が１５ｃｍ２Ｖ−１ｓｅｃ−１以上である
請求項１乃至３いずれか１項に記載の酸化物半導体薄膜。
【請求項７】
請求項１乃至６のいずれか１項に記載の酸化物半導体薄膜をチャネル層として備える
薄膜トランジスタ。
【請求項８】
系内の全てのガスの総圧力に対する水分圧が２．０×１０−３Ｐａ以上５．０×１０−１Ｐａ以下、希ガスと酸素の総圧力に対する酸素分圧が４．５×１０−２Ｐａ以上３．０×１０−１Ｐａ以下の雰囲気下で、インジウム及びガリウムを含有し、該ガリウムの含有量がＧａ／（Ｉｎ＋Ｇａ）原子数比で０．１５以上０．３０以下である酸化物を含むターゲットを用いてスパッタリング法によって酸化物薄膜を成膜する成膜工程と、
前記酸化物薄膜を熱処理する熱処理工程とを含む
酸化物半導体薄膜の製造方法。
【請求項９】
前記熱処理工程を酸素含有雰囲気下で行う
請求項８に記載の酸化物半導体薄膜の製造方法。
【発明の詳細な説明】
【技術分野】
【０００１】
本発明は、結晶質の酸化物半導体薄膜及びその製造方法、並びに薄膜トランジスタに関する。より詳しくは、インジウム、ガリウム及び水素を含有し、高いキャリア移動度を示す結晶質の酸化物半導体薄膜であって、結晶粒径の粗大化を抑制せしめた酸化物半導体薄膜及び製膜方法に関し、さらには面内均一性に優れる薄膜トランジスタに関する。
【背景技術】
【０００２】
薄膜トランジスタ（Ｔｈｉｎ  Ｆｉｌｍ  Ｔｒａｎｓｉｓｔｏｒ、以下、「ＴＦＴ」と言う。）は、電界効果トランジスタ（Ｆｉｅｌｄ  Ｅｆｆｅｃｔ  Ｔｒａｎｓｉｓｔｏｒ、以下、「ＦＥＴ」と言う。）の１種である。ＴＦＴは、基本構成として、ゲート端子、ソース端子、及び、ドレイン端子を備えた３端子素子であり、基板上に成膜した半導体薄膜を、電子又はホールがキャリアとして移動するチャネル層として用い、ゲート端子に電圧を印加して、チャネル層に流れる電流を制御し、ソース端子とドレイン端子間の電流をスイッチングする機能を有するアクティブ素子である。
【０００３】
ＴＦＴは、現在、最も多く実用化されている電子デバイスであり、その代表的な用途として液晶駆動用ＴＦＴが挙げられる。この液晶駆動用ＴＦＴの多くは、電子がキャリアとして移動するｎ型のチャネル層を用いている。現在、ｎ型のチャネル層として最も広く使用されているのは、低温ポリシリコン薄膜又はアモルファスシリコン薄膜である。
【０００４】
しかしながら、近年、液晶の高精細化が進むのに伴い、液晶駆動用ＴＦＴには高速駆動が求められるようになっている。ＴＦＴの駆動速度は、チャネル層の電子の移動度に依存する。したがって、高速駆動を実現するためには、電子の移動度がアモルファスシリコンの移動度より高い半導体薄膜をチャネル層に用いる必要がある。低温ポリシリコンは、電子の移動度は十分高いが、大型ガラス基板へ形成した場合に面内均一性が低く歩留まりが低く、又はアモルファスシリコンと比較して製造工程が多く、設備投資が必要である等の理由から、高いコスト等の課題がある。
【０００５】
このような状況に対して、特許文献１では、気相成膜法で成膜され、Ｉｎ、Ｇａ、Ｚｎ及びＯの元素から構成される透明非晶質酸化物薄膜であって、該酸化物の組成は、結晶化したときの組成がＩｎＧａＯ３（ＺｎＯ）ｍ（ｍは６未満の自然数）であり、不純物イオンを添加することなしに、キャリア移動度（キャリア電子移動度ともいう）が１ｃｍ２Ｖ−１ｓｅｃ−１超、且つキャリア濃度（キャリア電子濃度ともいう）が１０１６ｃｍ−３以下である半絶縁性であることを特徴とする透明半絶縁性非晶質酸化物薄膜、ならびに、この透明半絶縁性非晶質酸化物薄膜をチャネル層としたことを特徴とする薄膜トランジスタが提案されている。
【０００６】
しかし、特許文献１で提案された、スパッタ法、パルスレーザー蒸着法のいずれかの気相成膜法で成膜され、Ｉｎ、Ｇａ、Ｚｎ及びＯの元素から構成される透明非晶質酸化物薄膜（ａ−ＩＧＺＯ膜）は、概ね１〜１０ｃｍ２Ｖ−１ｓｅｃ−１の範囲のキャリア移動度にとどまるため、ＴＦＴのチャネル層として形成した場合にキャリア移動度が不足することが指摘されていた。
【０００７】
キャリア移動度の不足を解決するために、ａ−ＩＧＺＯ以外の材料の検討がなされている。例えば、特許文献２では、ガリウムが酸化インジウムに固溶していて、原子数比Ｇａ／（Ｇａ＋Ｉｎ）が０．００１〜０．１２であり、全金属原子に対するインジウムとガリウムの含有率が８０原子％以上であり、Ｉｎ２Ｏ３のビックスバイト構造を有する酸化物薄膜を用いることを特徴とする薄膜トランジスタが提案されている。
【０００８】
特許文献２においては、特許文献１よりもインジウム含有量を高め、且つＩｎ２Ｏ３のビックスバイト構造に結晶化させることでキャリア移動度を高めているが、キャリア濃度が２．０×１０１８ｃｍ−３を超えている実施例が散見され、ＴＦＴチャネル層に適用する酸化物半導体薄膜としては高いことが課題として残されている。
【０００９】
特許文献３では、薄膜トランジスタのチャネル層となる酸化物層と絶縁層からなる積層構造であって、酸化物層を構成する材料は、実質的にビックスバイト構造からなるＧａをドープした酸化インジウムであり、酸化物層のキャリア濃度が１０１８／ｃｍ３以下、平均結晶粒径が１μｍ以上であり、酸化物層の結晶が、絶縁層の表面に柱状に配置していることを特徴とする積層構造が提案されている。特に、薄膜堆積時に水を導入し、微結晶の生成を抑制することによって、酸化物薄膜（酸化物層）は、加熱処理工程において基板側から柱状に成長することが開示されており、柱状に結晶が配置した酸化物薄膜は、酸素欠損が少ないため、キャリア濃度を１０１８／ｃｍ３以下に制御することができるとされている。また、このような酸化物薄膜の平均結晶粒径は１μｍ以上となり、１〜２７μｍであることが好ましいことが報告されている。
【００１０】
確かに、欠陥の少ない柱状結晶の酸化物薄膜であれば１０１８／ｃｍ３以下のキャリア濃度にすることが可能だが、ＴＦＴの基板面内ばらつきの観点から平均結晶粒径が１μｍ以上になることはむしろ好ましくない。量産されるＴＦＴの酸化物半導体層の形状は、長さが数〜十数μｍ、幅が数〜十数μｍであるため、平均結晶粒径が１μｍ以上である場合には、半導体特性を低下させる結晶粒界が半導体層１辺あたり数個程度しか存在しない場合がある。結晶粒界の個数によって半導体特性が影響を容易に受けることになり、例えば大面積のガラス基板面内において均一に多数のＴＦＴを形成することが困難になる。
【００１１】
また、特許文献４では、特許文献２の高キャリア濃度を解決するため、系内の水分圧が３×１０−４〜５×１０−２Ｐａの条件下で、スパッタリングターゲットをＤＣスパッタリングして成膜体を成膜し、成膜体を結晶化する酸化物半導体の成膜方法が提案されている。
【００１２】
特許文献４に記載されている成膜方法は、特許文献３の製膜方法と殆ど同じである。特に、特許文献４において唯一Ｇａをドープした酸化インジウムの実施例、すなわちＩｎ２Ｏ３：Ｇａ２Ｏ３＝９５：５に関する実施例１４と、特許文献３のＧａ／（Ｉｎ＋Ｇａ）＝０．０５８に関する実施例９は、成膜方法だけでなくスパッタリングターゲットの組成も殆ど同じである。したがって、特許文献４においても、特許文献３と同様に、平均結晶粒径１μｍ以上の粗大な結晶粒によって、大面積基板において均一にＴＦＴを製造できない。
【先行技術文献】
【特許文献】
【００１３】
【特許文献１】特開２０１０−２１９５３８号公報
【特許文献２】ＷＯ２０１０／０３２４２２号公報
【特許文献３】特開２０１３−１６８６６号公報
【特許文献４】特開２０１１−２２２５５７号公報
【非特許文献】
【００１４】
【非特許文献１】Ａ．Ｔａｋａｇｉ，Ｋ．Ｎｏｍｕｒａ，Ｈ．Ｏｈｔａ，Ｈ．Ｙａｎａｇｉ，Ｔ．  Ｋａｍｉｙａ，Ｍ．Ｈｉｒａｎｏ，ａｎｄ  Ｈ．Ｈｏｓｏｎｏ，Ｔｈｉｎ  Ｓｏｌｉｄ  Ｆｉｌｍｓ  ４８６，３８（２００５）．
【発明の概要】
【発明が解決しようとする課題】
【００１５】
本発明は、高いキャリア移動度を示し且つ結晶粒径が１μｍ未満である結晶質の酸化物半導体薄膜及びその製造方法を提供することを目的とする。
【課題を解決するための手段】
【００１６】
本発明者らは、インジウム、ガリウム及び水素を含有し、ガリウムの含有量がＧａ／（Ｉｎ＋Ｇａ）原子数比で０．１５以上０．３０以下であり、平均結晶粒径が１μｍ未満である結晶質の酸化物半導体薄膜が高いキャリア移動度を示すこと、及び所定の雰囲気下におけるスパッタリング法によって酸化物半導体薄膜を成膜することで、そのような酸化物半導体薄膜が得られることを見出し、本発明を完成するに至った。具体的に、本発明は、以下のものを提供する。
【００１７】
（１）本発明の第１の発明は、結晶質であり、インジウム、ガリウム及び水素を含有し、前記ガリウムの含有量がＧａ／（Ｉｎ＋Ｇａ）原子数比で０．１５以上０．３０以下であり、平均結晶粒径が１μｍ未満である酸化物半導体薄膜である。
【００１８】
（２）本発明の第２の発明は、第１の発明において、前記ガリウムの含有量がＧａ／（Ｉｎ＋Ｇａ）原子数比で０．１７以上０．２３以下である酸化物半導体薄膜である。
【００１９】
（３）本発明の第３の発明は、第１又は第２の発明において、前記水素の含有量が１．０×１０２０ａｔｏｍｓ／ｃｍ３以上１．０×１０２２ａｔｏｍｓ／ｃｍ３以下である酸化物半導体薄膜である。
【００２０】
（４）本発明の第４の発明は、第１乃至第３のいずれかの発明において、キャリア濃度が２．０×１０１８ｃｍ−３以下である酸化物半導体薄膜である。
【００２１】
（５）本発明の第５の発明は、第１乃至第４のいずれかの発明において、キャリア移動度が１０ｃｍ２Ｖ−１ｓｅｃ−１以上である酸化物半導体薄膜である。
【００２２】
（６）本発明の第６の発明は、第１乃至第３のいずれかの発明において、キャリア濃度が８．０×１０１６ｃｍ−３以下であり、キャリア移動度が１５ｃｍ２Ｖ−１ｓｅｃ−１以上である酸化物半導体薄膜である。
【００２３】
（７）本発明の第７の発明は、第１乃至第６のいずれかの発明に係る酸化物半導体薄膜をチャネル層として備える薄膜トランジスタである。
【００２４】
（８）本発明の第８の発明は、系内の全てのガスの総圧力に対する水分圧が２．０×１０−３Ｐａ以上５．０×１０−１Ｐａ以下、希ガスと酸素の総圧力に対する酸素分圧が４．５×１０−２Ｐａ以上３．０×１０−１Ｐａ以下の雰囲気下で、インジウム及びガリウムを含有し、該ガリウムの含有量がＧａ／（Ｉｎ＋Ｇａ）原子数比で０．１５以上０．３０以下である酸化物を含むターゲットを用いてスパッタリング法によって酸化物薄膜を成膜する成膜工程と、前記酸化物薄膜を熱処理する熱処理工程とを含む酸化物半導体薄膜の製造方法である。
【００２５】
（９）本発明の第９の発明は、第８の発明において、前記熱処理工程を酸素含有雰囲気下で行う酸化物半導体薄膜の製造方法である。
【発明の効果】
【００２６】
本発明によれば、高いキャリア移動度を示し且つ結晶粒径が１μｍ未満である結晶質の酸化物半導体薄膜及びその製造方法を提供することができる。このような酸化物半導体薄膜を半導体層に適用したＴＦＴは、大面積基板において均一に安定動作する。
【図面の簡単な説明】
【００２７】
【図１】実施例１の酸化物半導体薄膜のＥＢＳＤによる逆極点図方位マップである。
【図２】実施例６の酸化物半導体薄膜のＥＢＳＤによる逆極点図方位マップである。
【図３】比較例１の酸化物半導体薄膜のＥＢＳＤによる逆極点図方位マップである。
【発明を実施するための形態】
【００２８】
以下、本発明の具体的な実施形態（以下、「本実施の形態」という）について、詳細に説明する。なお、本発明は、以下の実施形態に限定されるものではなく、本発明の目的の範囲内において適宜変更を加えて実施することができる。
【００２９】
１．酸化物半導体薄膜
（１）金属組成
本実施の形態に係る酸化物半導体薄膜は、結晶質であり、インジウム、ガリウム及び水素を含有し、ガリウムの含有量がＧａ／（Ｉｎ＋Ｇａ）原子数比で、０．１５以上０．３０以下である。
【００３０】
本発明の酸化物半導体薄膜のガリウム含有量は、Ｇａ／（Ｉｎ＋Ｇａ）原子数比で０．１５以上０．３０以下である。ガリウムは酸素との結合力が強く、本発明の結晶質の酸化物半導体薄膜の酸素欠損量を低減させる効果がある。ガリウムの含有量がＧａ／（Ｉｎ＋Ｇａ）原子数比で０．１５以上であることにより、この効果を十分に得ることができる。また、結晶粒径が１μｍ未満の結晶質の酸化物半導体薄膜を得ることができる。一方、０．３０以下であることにより、酸化物半導体薄膜が、１０ｃｍ２Ｖ−１ｓｅｃ−１以上のキャリア移動度を示すことができる。
【００３１】
ガリウム含有量としては、特に限定されないが、Ｇａ／（Ｉｎ＋Ｇａ）原子数比で０．１７以上であることが好ましく、０．２０超であることがより好ましい。また、ガリウム含有量としては、０．２５以下であることが好ましく、０．２３以下であることがより好ましい。
【００３２】
酸化物半導体薄膜は、インジウム及びガリウム以外の元素として、特定の正三価の元素を含有することができる。特定の正三価の元素としては、ホウ素、アルミニウム、スカンジウム、イットリウムが挙げられる。これらの元素が、酸化物半導体薄膜に含有されると、酸化物半導体薄膜のキャリア濃度を低減させることができる。なお、キャリア移動度の向上にはほとんど寄与しない。
【００３３】
酸化物半導体薄膜は、上述した特定の正三価の元素以外の正三価の元素を実質的に含まないことが好ましい。特定の正三価の元素以外の正三価の元素としては、ランタン、プラセオジウム、ジスプロニウム、ホルミウム、エルビウム、イッテリビウム、及びルテチウムが挙げられる。これらの元素は、酸化物半導体薄膜のキャリア濃度の低減に寄与しないだけでなく、キャリア移動度を低下させるおそれがある。なお、「実質的に含まない」とは、後述するように、不可避的に不純物として含むことについては排除しないことを意味する。
【００３４】
酸化物半導体薄膜は、正四価以上の元素を実質的に含まないことが好ましい。正四価以上の元素としては、チタン、ジルコニウム、ハフニウム、バナジウム、ニオブ、タンタル、クロム、モリブデン、タングステン、マンガン、ケイ素、ゲルマニウム、スズ、鉛、アンチモン、ビスマス、及びセリウムが挙げられる。酸化物半導体薄膜に、このような元素が含まれると散乱因子として作用するため、キャリア移動度が低下してしまうおそれがある。
【００３５】
酸化物半導体薄膜は、正二価以下の元素を実質的に含まないことが好ましい。正二価以下の元素としては、リチウム、ナトリウム、カリウム、ルビジウム、セシウム、マグネシウム、カルシウム、ストロンチウム、バリウム、及び亜鉛が挙げられる。酸化物半導体に、このような元素は、キャリア濃度の低減に多少寄与する一方で、散乱因子として作用してキャリア移動を低下させるおそれがあり、全体としてキャリア移動度が低下してしまうおそれがある。
【００３６】
酸化物半導体薄膜の組成としては、特に限定されるものではないが、例えば、インジウム、ガリウム、水素及び酸素からなるか、インジウム、ガリウム、水素、酸素及び不可避的不純物からなることが好ましい。
【００３７】
（２）不可避不純物
酸化物半導体薄膜は不可避的不純物を含有することができる。不可避不純物の含有量としては、特に限定されないが、例えば、５００ｐｐｍ以下であることが好ましく、３００ｐｐｍ以下であることがより好ましく、１００ｐｐｍ以下であることがさらに好ましい。不純物量が多い場合には、キャリア濃度の上昇やキャリア移動度の低下等の問題が生じるおそれがある。
【００３８】
（３）水素濃度
酸化物半導体薄膜に含有される水素の濃度は、二次イオン質量分析法（ＳＩＭＳ：Ｓｅｃｏｎｄａｒｙ  Ｉｏｎ  Ｍａｓｓ  Ｓｐｅｃｔｒｏｓｃｏｐｙ）、ラザフォード後方散乱分析法（ＲＢＳ、Ｒｕｔｈｅｒｆｏｒｄ  Ｂａｃｋｓｃａｔｔｅｒｉｎｇ  Ｓｐｅｃｔｒｏｍｅｔｒｙ）法、水素前方散乱分析法（ＨＦＳ：Ｈｙｄｒｏｇｅｎ  Ｆｏｒｗａｒｄ  Ｓｃａｔｔｅｒｉｎｇ）等で測定することができる。水素濃度としては、例えば、ＳＩＭＳによる分析による値が、１×１０２０〜１×１０２２ａｔｏｍｓ／ｃｍ３であることが好ましく、３×１０２０〜５×１０２１ａｔｏｍｓ／ｃｍ３であることがより好ましく、５×１０２０〜１×１０２１ａｔｏｍｓ／ｃｍ３であることがさらに好ましい。水素は、酸化物半導体薄膜中で酸素の近傍に存在して、キャリア濃度低減に寄与すると考えられる。水素濃度が１×１０２０ａｔｏｍｓ／ｃｍ３以上であることにより、キャリア濃度を２×１０１８ｃｍ−３以下まで十分に低減させることができる。一方、水素濃度が、１×１０２２ａｔｏｍｓ／ｃｍ３以下であることにより、過剰な水素が散乱因子として作用するのを防止し、キャリア移動度の低下を防止し、１０ｃｍ２Ｖ−１ｓｅｃ−１以上に維持することができる。
【００３９】
（４）膜質及び膜組織
酸化物半導体薄膜は結晶質である。酸化物半導体薄膜の結晶構造はビックスバイト構造であることが好ましい。酸化物半導体薄膜の結晶構造は、Ｘ線回折測定における回折ピーク又は電子顕微鏡観察における薄膜組織確認や面指数に対応した回折スポット（電子線回折図）等によって確認することができる。
【００４０】
酸化物半導体薄膜の結晶粒径は、１μｍ未満である。一般に、量産採用されるＴＦＴの酸化物半導体層のチャネル長は、数μｍ〜十数μｍ程度である。よって、結晶粒径を１μｍ未満とすることで、チャネル長に対して１０個程度以上の結晶粒界が安定して存在することができる。これにより、結晶粒界によるキャリア散乱が及ぼす移動度低下への影響を平均化することが可能になり、大型基板にも均一にＴＦＴを製造することができる。一方、特許文献３の加熱結晶化後の酸化物半導体薄膜（酸化物層）中の平均結晶粒径は、１〜２７μｍである。特許文献３においては、このように結晶粒が成長する理由として、薄膜堆積時に水を導入し微結晶の生成を抑制した膜は、加熱処理工程において基板側から柱状に結晶が成長し、加熱結晶化工程において膜中の微結晶により結晶成長が阻害されないため、水導入していない薄膜と比較して結晶粒径が大きくなることが記載されている。したがって、特許文献３の技術では、原子数比でＧａ／（Ｇａ＋Ｉｎ）が０．０１以上０．０９以下のＧａをドープした酸化インジウム薄膜を、水を導入して堆積した後、加熱処理によって結晶化させると、その結晶粒径は必然的に１μｍ以上になる。詳細は後述するが、本発明においては、従来技術に比べ、ガリウム含有量をさらに高めて、さらに成膜時の酸素分圧を高めることで、適量の水を導入しても、インジウム、ガリウム、酸素及び水素を含む酸化物半導体薄膜の結晶粒径が１μｍ未満に抑制可能である。
【００４１】
なお、「結晶粒径」とは、電子線後方散乱回折法測定の結晶粒マップ解析により算出される平均粒径である。数μｍ×数μｍの領域を解析する場合、結晶粒径の大きさにより数十個〜数百個程度の結晶粒の平均値となる。
【００４２】
（５）膜厚
酸化物半導体薄膜の膜厚としては、特に限定されないが、例えば、１０ｎｍ以上であることが好ましく、３０ｎｍ以上であることがより好ましく、５０ｎｍ以上であることがさらに好ましい。一方、膜厚としては、特に限定されず、例えばフレキシビリティを必要とするデバイスのＴＦＴチャネル層として適用する場合等には、１０００ｎｍ以下であることが好ましく、５００ｎｍ以下がより好ましく、３００ｎｍ以下であることがさらに好ましい。１０００ｎｍ以下であることにより、デバイスを曲げた場合にも薄膜トランジスタ（ＴＦＴ）のチャネル層として必要な特性が維持することができる。製造工程におけるスループットや性能ばらつきの少なさ等を考慮すれば、総じて、３０〜３００ｎｍが好ましい。
【００４３】
（６）キャリア濃度・キャリア移動度
キャリア濃度としては、特に限定されないが、例えば、２．０×１０１８ｃｍ−３以下であることが好ましく、１．０×１０１８ｃｍ−３以下であることがより好ましく、８．０×１０１７ｃｍ−３以下であることがさらに好ましく、８．０×１０１６ｃｍ−３以下であることが特に好ましい。キャリア濃度が２．０×１０１８ｃｍ−３以下であることにより、当該酸化物半導体薄膜を用いて構成したＴＦＴがノーマリーオフを示すようになる。非特許文献１に記載のインジウム、ガリウム及び亜鉛からなる非晶質の酸化物半導体薄膜に代表されるように、インジウムを多く含む非晶質の酸化物半導体薄膜は、キャリア濃度が４×１０１８ｃｍ−３以上で縮退状態となるため、これをチャネル層に適用したＴＦＴはノーマリーオフを示さなくなるおそれがある。
【００４４】
キャリア移動度としては、特に限定されないが、例えば、１０ｃｍ２Ｖ−１ｓｅｃ−１以上が好ましく、１５ｃｍ２Ｖ−１ｓｅｃ−１以上であることがより好ましい。
【００４５】
２．酸化物半導体薄膜の製造方法
酸化物半導体薄膜の製造方法は、系内の全てのガスの総圧力に対する水分圧が２×１０−３〜５×１０−１Ｐａ、希ガスと酸素の総圧力に対する酸素分圧が４．５×１０−２〜３．０×１０−１Ｐａの雰囲気下で、インジウム及びガリウムを含有し、ガリウムの含有量がＧａ／（Ｉｎ＋Ｇａ）原子数比で０．１５以上０．３０以下である酸化物を含むターゲットを用いてスパッタリング法によって酸化物薄膜を成膜する成膜工程と、酸化物薄膜を熱処理する熱処理工程とを含む。
【００４６】
２−１．成膜工程
製膜工程は、系内の全てのガスの総圧力に対する水分圧が２．０×１０−３Ｐａ以上５．０×１０−１Ｐａ以下、希ガスと酸素の総圧力に対する酸素分圧が４．５×１０−２Ｐａ以上３．０×１０−１Ｐａ以下の雰囲気下で、インジウム及びガリウムを含有し、ガリウムの含有量がＧａ／（Ｉｎ＋Ｇａ）原子数比で０．１５以上０．３０以下である酸化物を含むターゲットを用いてスパッタリング法によって酸化物薄膜を成膜する工程である。
【００４７】
（１）スパッタリング法
スパッタリング法としては、特に限定されず、例えば、直流スパッタリング法、周波数１ＭＨｚ以下の交流スパッタリング及びパルススパッタリングを用いることができる。その中でも、工業的な観点から、直流スパッタリング法が好ましい。なお、ＲＦスパッタリングの適用も可能だが、無指向性であるため、大型基板への均一成膜の条件確立には困難が伴うこともある。
【００４８】
（２）スパッタリングガス条件
スパッタリング成膜の雰囲気ガスを構成するガス種としては、特に限定されないが、例えば、希ガス、酸素及び水を含む雰囲気であることが好ましい。希ガスとしては、アルゴンであることが好ましい。また、水はスパッタリング装置チャンバー内に水蒸気として導入されることが好ましい。
【００４９】
これらの雰囲気ガスの総圧力としては、特に限定されないが、例えば、０．１Ｐａ以上３．０Ｐａ以下の範囲であることが好ましく、０．２Ｐａ以上０．８Ｐａ以下であることがより好ましく、０．３Ｐａ以上０．７Ｐａ以下の範囲であることがさらに好ましい。
【００５０】
（３）水分圧
成膜工程においては、スパッタリングを行う系内の雰囲気ガスのうち、系内の全てのガスの総圧力に対する水分圧を２．０×１０−３Ｐａ以上５．０×１０−１Ｐａ以下に制御する。また、水分圧としては、例えば、５．０×１０−２Ｐａ以上２．０×１０−１Ｐａ以下に制御することが好ましい。水分圧が２．０×１０−３Ｐａ以上であることにより、酸化物半導体薄膜に取り込まれる水の成分である水素又は水酸基の量を増加させることができ、キャリア濃度の低減効果を十分に得ることができる。一方で、水分圧が５．０×１０−１Ｐａ以下であることにより、キャリア濃度の増加及びキャリア移動度の低下を抑制することができる。水分圧の増加にともない、水素又は水酸基がドナー又は散乱因子として振る舞うおそれがある。
【００５１】
系内への水の導入方法としては、特に限定されないが、例えば、スパッタリング装置チャンバー内では水蒸気として導入されることが好ましい。
【００５２】
なお、酸化物半導体薄膜への水素添加には、上記工程において、系内の水素分圧の制御で代用することも考えられる。しかし、その他の成膜条件、特に最適な酸素分圧が変化することが想定される。また、防爆仕様の製造工程が必要になる等安全確保のためコストが高くなる。したがって、水分圧による制御が好ましい。
【００５３】
（４）酸素分圧
成膜工程においては、スパッタリングを行う系内の雰囲気ガスのうち、希ガスと酸素の総圧力に対する酸素分圧を４．５×１０−２Ｐａ以上３．０×１０−１Ｐａ以下に制御する。また、酸素分圧としては、例えば、６×１０−２Ｐａ以上１．２×１０−２Ｐａ以下に制御することが好ましい。酸素分圧が４．５×１０−２Ｐａ以上であることにより、平均結晶粒径が１μｍ未満の酸化物半導体薄膜を得ることができる。一方、酸素分圧が３．０×１０−１Ｐａ以下であることにより、相対的に雰囲気ガス中の希ガスの比率を高め、成膜速度を高くすることにより、工業的な実用性を高めることができる。
【００５４】
なお、上述したとおり、酸化物半導体薄膜のキャリア濃度及びキャリア移動度を最適化し、また、結晶粒径が１μｍ未満の酸化物半導体薄膜を得るためには、酸素分圧及び水分圧をいずれも上述の所要の範囲に制御する必要がある。例えば、酸素分圧が低すぎる場合、水分圧を高めてもキャリア濃度を低減することができないおそれがあり、また、結晶粒径が１μｍを超えてしまうおそれもある。
【００５５】
（５）基板
成膜に用いる基板としては、特に限定されないが、例えば、アルカリガラス、無アルカリガラス、石英ガラス等の無機材料、又はポリカーボネート、ポリアリレート、ポリエーテルスルホン、ポリエーテルニトリル、ポリエチレンテレフタレート、ポリビニルフェノール等の有機材料を用いることができる。また、そのような材料の上に酸化シリコン、窒化シリコン、酸化窒化シリコン、酸化アルミニウム、酸化タンタル、酸化ハフニウム等の無機材料、又はＰＭＡ、フッ素系ポリマー等の有機材料をさらに形成した基板を用いることができる。
【００５６】
基板の形状としては、特に限定されないが、板、シート、又はフィルム等の形状のものを用いることができる。
【００５７】
（６）基板温度
スパッタリング成膜の基板温度としては、特に限定されないが、例えば、室温〜３００℃であることが好ましく、１００〜３００℃であることがより好ましい。ただし、基板温度１００℃未満において、酸素分圧を２．４×１０−２以上とすると、膜中に過剰な酸素が取り込まれてしまう場合がある。過剰な酸素は、酸化物半導体薄膜のキャリア濃度低減の阻害又は膜面内ばらつき等の原因となるおそれがある。大面積のガラス基板面内において一段と均一に多数のＴＦＴを形成するためには、平均結晶粒径を１μｍ未満とすること以外に、膜中の酸素及び水素濃度の均一性等の観点から、基板温度を２００℃以上とすることがさらに好ましい。このため、上述したように、酸化物半導体薄膜の好ましいガリウム含有量は、Ｇａ／（Ｉｎ＋Ｇａ）原子数比で０．２０超０．２３以下である。
【００５８】
（７）Ｔ−Ｓ間距離
ターゲットと基板間の距離（Ｔ−Ｓ間距離）としては、特に限定されないが、例えば、１０ｍｍ以上であることが好ましく、２０ｍｍ以上であることがより好ましく、３０ｍｍ以上であることがさらに好ましい。一方で、Ｔ−Ｓ間距離としては、１５０ｍｍ以下であることが好ましく、１１０ｍｍ以下であることがより好ましく、８０ｍｍ以下であることがさらに好ましい。Ｔ−Ｓ間距離が１０ｍｍ以上であることにより、成膜される薄膜がプラズマによるダメージを受けることを抑制することができる。Ｔ−Ｓ間距離が１５０ｍｍ以下であることにより、成膜速度が低下することを防止することができ、工業的な実用性を高めることができる。
【００５９】
（８）ターゲット
ターゲットは、インジウム及びガリウムを含有し、ガリウムの含有量がＧａ／（Ｉｎ＋Ｇａ）原子数比で０．１５以上０．３０以下である酸化物を含む。ターゲットとしては、特に限定されないが、例えば、酸化物焼結体ターゲットを用いることが好ましく、インジウム、ガリウム及び酸素からなる酸化物焼結体ターゲット、又はインジウム、ガリウム、酸素及び不可避的不純物からなる酸化物焼結体ターゲットを用いることがより好ましい。さらに、例えば、正三価元素のホウ素、アルミニウム、スカンジウム及びイットリウムのうち少なくとも１種以上が添加された酸化物焼結体ターゲットを用いることもできる。
【００６０】
また、酸化物焼結体ターゲットとしては、特に限定されないが、例えば、少なくともビックスバイト型構造のＩｎ２Ｏ３相を含有することが好ましく、さらにＩｎ２Ｏ３相以外の生成相としてβ−Ｇａ２Ｏ３型構造のＧａＩｎＯ３相、又はβ−Ｇａ２Ｏ３型構造のＧａＩｎＯ３相と（Ｇａ，Ｉｎ）２Ｏ３相によって構成されることがより好ましい。
【００６１】
ターゲット中のガリウム含有量としては、特に限定されないが、Ｇａ／（Ｉｎ＋Ｇａ）原子数比で０．１７以上であることが好ましく、０．２０超であることがより好ましい。また、ガリウム含有量としては、０．２５以下であることが好ましく、０．２３以下であることがより好ましい。
【００６２】
酸化物焼結体ターゲットの密度としては、特に限定されないが、例えば、６．３ｇ／ｃｍ３以上であることが好ましい。密度が６．３ｇ／ｃｍ３以上であることにより、量産使用時のノジュール発生を防止することができる。
【００６３】
直流スパッタリング成膜により成膜を行う場合、良好な導電性が必要であるため、酸化物焼結体ターゲットは酸素含有雰囲気で焼結されることが好ましく、酸素雰囲気で焼結されることがより好ましい。
【００６４】
２−２．熱処理工程
非平衡プロセスのスパッタリング成膜によって得られた酸化物薄膜は非晶質又は微結晶からなる。そこで、得られた酸化物薄膜を、熱処理することによって結晶化させる。このような結晶化によって欠陥を大幅に減少させることができるため、適度なキャリア濃度に制御された高移動度の酸化物半導体薄膜とすることができる。
【００６５】
（１）熱処理方法
構造を安定化させる熱処理の方法としては、加熱処理やレーザー処理を用いることができる。加熱処理法としては、特に制限されないが、具体的には、赤外線加熱を利用した急速熱処理法（ＲＴＡ：Ｒａｐｉｄ  Ｔｈｅｒｍａｌ  Ａｎｎｅａｌｉｎｇ）、又はランプ加熱による熱処理法（ＬＡ：Ｌａｍｐ  Ａｎｎｅａｌｉｎｇ）等を用いることが好ましい。レーザー処理としては、酸化物半導体が吸収可能な波長を用いたエキシマレーザーやＹＡＧレーザーによる処理等を用いることが好ましい。大型ガラス基板への適用を考慮すれば、ＲＴＡなどの熱処理がより好ましい。
【００６６】
（２）熱処理条件
熱処理温度としては、基板が変形や損傷しない範囲内であれば特に制限されないが、例えば、１００℃以上５００℃以下であることが好ましく、１００℃以上４５０℃以下であることがより好ましい。また、フィルム基板を用いる場合には、１００℃以上３００℃以下であることが好ましく、１００℃以上２００℃以下であることがより好ましい。中でも、汎用性のあるＰＥＴフィルムを使用する場合には、１００℃以上１５０℃以下であることが好ましい。熱処理温度が１００℃以上であることにより、成膜後の薄膜を十分に構造安定化することができる。また、熱処理温度が５００℃以下であることにより、使用可能な基板が極端に制限されてしまうことを防止できる。
【００６７】
熱処理温度までの昇温速度としては、特に限定されないが、製造工程におけるスループットを高めるという観点から、例えば、１０℃／分以上であることが好ましく、５０℃／分以上であることがより好ましく、１００℃／分以上であることがさらに好ましい。
【００６８】
熱処理時間としては、特に限定されないが、例えば、１分間以上１２０分間以下であることが好ましく、５分間以上６０分間以下であることがより好ましい。熱処理雰囲気としては、特に限定されないが、例えば、酸素含有雰囲気であることが好ましい。酸素含有雰囲気としては、例えば、酸素、オゾン、水蒸気、あるいは窒素酸化物などを含む雰囲気が好ましい。なお、「熱処理時間」とは、熱処理温度に保持される時間をいう。
【００６９】
なお、上述した好ましい範囲の熱処理温度、熱処理時間、昇温時間及び雰囲気を組み合わせることにより、各々の構成に基づく特有の効果を得ることができる。
【００７０】
（３）エッチング条件
成膜後、熱処理前の非晶質又は微結晶の薄膜は、ウエットエッチングあるいはドライエッチングによって、ＴＦＴなどの用途で必要な微細加工を施すことがえきる。通常、結晶化温度未満の温度、例えば室温から３００℃までの範囲から適宜基板温度を選択して一旦酸化物薄膜を形成した後、ウエットエッチングによる微細加工を施すことができる。エッチャントとしては、弱酸であれば特に限定されないが、例えば、ＰＡＮ又は蓚酸を主成分とする弱酸を用いることが好ましい。弱酸としては、より具体的には、関東化学製ＩＴＯ−０６Ｎ等を使用することができる。ＴＦＴの構成によっては、ドライエッチングを選択することもできる。
【００７１】
３．薄膜トランジスタ及びその製造方法
本実施の形態に係る薄膜トランジスタは、上述した酸化物半導体薄膜をチャネル層として備える。上述した酸化物半導体薄膜は、チャネル層が高いキャリア移動度を維持したまま、キャリア濃度を低減させることができるため、ＴＦＴが安定的に動作する。
【００７２】
薄膜トランジスタの構成としては、特に限定されないが、例えば、ソース電極、ドレイン電極、ゲート電極、チャネル層及びゲート絶縁膜を備える薄膜トランジスタを用いることができる。
【００７３】
薄膜トランジスタは、従来公知の薄膜トランジスタの製造方法と酸化物半導体薄膜の製造方法とを組み合わせることにより製造することができる。例えば、ゲート電極の表面にゲート絶縁膜を形成し、ゲート絶縁膜の表面に上述の酸化物半導体薄膜の製造方法により、酸化物薄膜を成膜、熱処理、エッチングし、パターニングされた酸化物半導体薄膜（チャネル層）を形成し、その後、酸化物半導体薄膜（チャネル層）の表面にパターニングされたソース電極及びドレイン電極を形成する方法を挙げることができる。
【００７４】
ゲート電極の表面にゲート絶縁膜を形成する方法としては、例えば、導電性Ｓｉ基板（ゲート電極）の表面に熱酸化等によってＳｉＯ２膜（ゲート絶縁膜）を形成する方法や、金属膜、ＩＴＯ等の導電性酸化物薄膜、導電性窒化物等（ゲート電極）の表面に、ＣＶＤ法やスパッタリング法等によってＳｉＯ２膜などの酸化物薄膜やさらに窒素を添加したＳｉＯ２膜等の窒化物薄膜（ゲート絶縁膜）を形成する方法等を挙げることができる。
【００７５】
酸化物半導体薄膜（チャネル層）の表面にソース電極及びドレイン電極を成膜する方法としては、例えば、直流マグネトロンスパッタリング法により、Ｍｏ、Ａｌ、Ｔａ、Ｔｉ、Ａｕ、Ｐｔ等の金属薄膜若しくはこれらの金属の合金薄膜、それら金属の導電性酸化物窒化物薄膜、各種の導電性高分子材料、又は透明ＴＦＴ向けとしてＩＴＯ等を成膜する方法を用いることができる。
【００７６】
酸化物半導体薄膜（チャネル層）の表面にパターニングされたソース電極及びドレイン電極を形成する方法は、例えばフォトリソグラフィ技術などを利用してエッチングをする方法やリフトオフ法等を用いることができる。
【実施例】
【００７７】
以下に、本発明の実施例を用いて、さらに詳細に説明するが、本発明は、これら実施例によって限定されるものではない。
【００７８】
（実施例１）
以下に説明するプロセスによって、酸化物半導体薄膜を作製し、評価した。
【００７９】
＜酸化物半導体薄膜の作製＞
直流電源、６インチカソード、ガス圧１．３Ｐａまで測定可能な四重極質量分析計（インフィコン製）を備えたロードロック式マグネトロンスパッタリング装置（アルバック製）を用いて直流スパッタリングによる成膜を行った。ターゲットとして、インジウム及びガリウムからなる酸化物焼結体ターゲットを用いた。ターゲットのガリウムの含有量は、Ｇａ／（Ｉｎ＋Ｇａ）原子数比で０．２０とした。なお、このターゲットは、微量の不可避不純物を含み得るものである。実際の成膜では、１０分間のプリスパッタリング後、スパッタリングターゲットの直上、すなわち静止対向位置に基板を搬送して、目標膜厚５０ｎｍの酸化物薄膜を形成した。以下に成膜条件の詳細を示す。
【００８０】
［成膜条件］
基板温度：２００℃
到達真空度：３×１０−５Ｐａ未満
ターゲット−基板（Ｔ−Ｓ）間距離：６０ｍｍ
スパッタガス全圧：０．６Ｐａ
酸素分圧：６．０×１０−２Ｐａ
水分圧：６．５×１０−２Ｐａ
投入電力：直流（ＤＣ）３００Ｗ
【００８１】
続いて、成膜後の酸化物薄膜に、ＲＴＡ（Ｒａｐｉｄ  Ｔｈｅｒｍａｌ  Ａｎｎｅａｌｉｎｇ）装置を用いて、以下の条件で熱処理を施すことで酸化物半導体薄膜を得た。
［熱処理条件］
熱処理温度：３３５℃
雰囲気：大気
昇温速度：５００℃／分
【００８２】
＜酸化物半導体薄膜の特性評価＞
酸化物薄膜の組成は、ＩＣＰ発光分光法によって、焼結体ターゲットと同一の組成であることを確認した。酸化物半導体薄膜の膜厚は表面粗さ計（テンコール社製）で測定した。キャリア濃度及び移動度は、ホール効果測定装置（東陽テクニカ製）によって求めた。酸化物半導体薄膜の結晶構造をＸ線回折測定（フィリップス製）にて確認した。平均結晶粒径は、走査電子顕微鏡−電子線後方散乱回折測定（ＳＥＭ：日本電子製、ＥＢＳＤ：ＴＳＬ製）により、ＴＳＬ社製のＥＢＳＤ測定・解析システムＯＩＭ（Ｏｒｉｅｎｔａｔｉｏｎ  Ｉｍａｇｉｎｇ  Ｍａｃｒｏｇｒａｐｈ）を用いて３μｍ×３μｍの領域を０．０３μｍの間隔で測定し、その後、同システムの解析ソフト（ソフト名「ＯＩＭ−Ａｎａｌｙｓｉｓ  ｖｅｒ．６．２」）を用いて、平均結晶粒径を求めた。表１に結果を示す。
【００８３】
（実施例２〜１０、比較例１〜５）
ターゲット、スパッタ条件及び熱処理条件を、表１に示すとおり変更した以外は、実施例１と同様にして酸化物半導体薄膜を作製し、評価した。表１にこれらの結果を示す。
【００８４】
実施例１〜１０においては、スパッタ成膜において酸素分圧を４．５×１０−２Ｐａ以上３．０×１０−１Ｐａ以下、且つ水分圧を２×１０−３Ｐａ以上５×１０−１Ｐａ以下の範囲に制御することで、結晶質であり、インジウム、ガリウム及び水素を含有し、ガリウムの含有量がＧａ／（Ｉｎ＋Ｇａ）原子数比で０．１５以上０．３０以下である酸化物半導体薄膜を製造できることが分かった。また、このようにして得られた酸化物半導体薄膜は、平均結晶粒径が１μｍ未満であり、キャリア濃度が２．０×１０１８ｃｍ−３以下であり、且つキャリア移動度が１０ｃｍ２Ｖ−１ｓｅｃ−１以上となることが分かった。
【００８５】
特に、実施例１〜４、７及び８においては、ターゲットのガリウム含有量がＧａ／（Ｉｎ＋Ｇａ）原子数比で０．１７以上０．２３以下とし、スパッタ成膜において酸素分圧を４．５×１０−２Ｐａ以上９．０×１０−２Ｐａ以下、且つ水分圧を２．１×１０−２Ｐａ以上７．５×１０−１Ｐａ以下の範囲に制御することで、キャリア濃度が８．０×１０１６ｃｍ−３以下であり、且つキャリア移動度１５ｃｍ２Ｖ−１ｓｅｃ−１以上の酸化物半導体薄膜が得られることが分かった。
【００８６】
これに対して、比較例１〜４においては、酸化物半導体薄膜の製造時の酸素分圧が３．０×１０−２を下回っているため、平均結晶粒径が１μｍを超えた。比較例５では、ガリウム含有量がＧａ／（Ｉｎ＋Ｇａ）原子数比で０．３５と高すぎるため、電気的に絶縁性であり、キャリア濃度及びキャリア移動度のいずれも測定できなかった。
【００８７】
図１〜３は、それぞれ、実施例１、実施例６及び比較例１の酸化物半導体薄膜のＥＢＳＤによる逆極点図方位マップである。実施例１、６では平均結晶粒径が１μｍ未満に制御されているのに対して、比較例１では１μｍを超えている。
【００８８】
これらの実施例及び比較例のうち、代表的な酸化物半導体薄膜のＳＩＭＳ（二次イオン質量分析法、アルバック・ファイ製）による測定を行い、膜深さ方向の平均の水素濃度を求めた。その結果、実施例１の水素濃度は、１．０×１０２１ａｔｏｍｓ／ｃｍ３であった。
【００８９】
【表１】
2018107316.tif 000003
【００９０】
＜薄膜トランジスタの作製及び動作特性評価＞
次に、以下に説明するプロセスによって、薄膜トランジスタを作製し、評価した。
【００９１】
（実施例１１）
熱酸化によって厚さ１００ｎｍのＳｉＯ２膜が形成された、厚さ４７５μｍ、２０ｍｍ角の導電性ｐ型Ｓｉ基板を用いて薄膜トランジスタ（ＴＦＴ）を作製した。ここで、ＳｉＯ２膜はゲート絶縁膜、導電性ｐ型Ｓｉ基板はゲート電極としてそれぞれ機能する。このＳｉＯ２膜ゲート絶縁膜上に、実施例３と同様の酸化物薄膜（Ｇａ／（Ｉｎ＋Ｇａ）原子数比＝０．２０）を成膜した。
【００９２】
酸化物薄膜に対して、レジスト（東京応化工業製ＯＦＰＲ♯８００）、エッチャント（関東化学製ＩＴＯ−０６Ｎ）を用いて、フォトリソグラフィ法によりパターニングを行った。
【００９３】
次に、直流マグネトロンスパッタリング法により、チャネル層の表面に、厚さ１０ｎｍのＴｉ膜と厚さ５０ｎｍのＡｕ膜を、この順序で成膜することで、Ａｕ／Ｔｉ積層膜からなるソース電極及びドレイン電極を成膜した。リフトオフ法によりパターニングを行い、チャネル長２０μｍ、チャネル幅５００μｍとなるように、ソース電極及びドレイン電極を形成した。
【００９４】
最後に、酸化物薄膜に実施例３と同様の条件で熱処理を施し結晶化させた。これにより、結晶質の酸化物半導体薄膜をチャネル層として備える、薄膜トランジスタを得た。
【００９５】
薄膜トランジスタの動作特性を、半導体パラメータアナライザ（アジレント製）を用いて評価した。この結果、薄膜トランジスタとしての動作特性が確認できた。実施例１１の薄膜トランジスタは、電界効果移動度が４３ｃｍ２Ｖ−１ｓｅｃ−１、ｏｎ／ｏｆｆ比が４×１０８、Ｓ値が０．２６の良好な値を示すことが確認された。
【図１】
2018107316.tif 000004
【図２】
2018107316.tif 000005
【図３】
2018107316.tif 000006